(57)【要約】【課題】ワークに浸炭焼入れを施す際において、前記ワークを軸部材に対して装着又は取り外す際の作業効率を向上させる。【解決手段】支軸部材１４の上部に環状のリング部材３２を一体的に装着し、前記リング部材３２の外周に形成された環状突起部３４の頂部３４ａの外周径を、支軸部材１４に挿通される複数のインナレース１６ａ〜１６ｅの歯形形状部２４の内周径より小さくする。また、支軸部材１４に複数のインナレース１６ａ〜１６ｅが積層された際、その最上部のインナレース１６ａの開口部２０と歯形形状部２４との境界部位４６と、リング部材３２の外周に形成された環状突起部３４の頂部３４ａの高さ方向に沿った位置が一致又は略一致するように配設する。そして、頂部３４ａと境界部位４６との間には所定間隔のクリアランス４８が形成されている。【選択図】図２
2005290412.tif 000002
【特許請求の範囲】
【請求項１】
基台に立設され、一端部及び／又は他端部の少なくとも一方に調整部材が装着された軸部材に対して内周面の孔部を介して挿通可能なワークを有し、前記ワークの内周面に形成された歯形形状部と前記軸部材との間に所定の離間間隔からなる第１間隙を形成し、前記ワークの歯形形状部の内周径より小径の外周径を有する前記調整部材が装着された前記軸部材の軸線方向に沿って複数のワークを順次積層し、複数のワークによって形成された第１間隙と、前記調整部材とワークの歯形形状部との間に形成された所定の離間間隔からなる第２間隙とを前記軸部材の軸線方向に沿って連通させると共に、前記調整部材の最大外周径となる調整部の前記軸部材における高さ方向に沿った位置と、前記軸部材に積層された複数のワークにおける最上部のワークの所定角度傾斜して開口した開口部と前記歯形形状部との境界となる境界部位近傍の高さ方向に沿った位置とを一致させる工程と、
所定の離間間隔からなる第１及び第２間隙の連通状態を保持しながら積層された複数のワークを熱処理炉内に搬入し、前記複数のワークを所定温度に加熱すると共に、前記熱処理炉内に浸炭剤を供給して、前記調整部材と歯形形状部との間の第２間隙を介して前記ワークの前記歯形形状部と前記軸部材との間の第１間隙に前記浸炭剤を流入させて浸炭処理を施す工程と、
を有することを特徴とする内周面に歯形形状を有する部材の浸炭方法。
【請求項２】
熱処理炉内に搬入された複数のワークに対して浸炭剤を供給して浸炭処理を施す際に前記複数のワークを保持する浸炭方法に用いられるワーク保持機構において、
基台と、
前記基台の上面に所定間隔離間して略平行又は略直交するように交差して設けられ、前記ワークを支持する枠体と、
前記基台の上面と略直交する方向に立設し、前記ワークの内部に形成された孔部を介して複数のワークが積層される軸部材と、
前記軸部材の一端部及び／又は他端部の少なくとも一方に設けられ、前記軸部材に積層された複数のワークにおいて最上部又は最下部に配設されたワークの孔部の内周面と対向する位置に配設される環状の調整部材と、
を備え、
前記調整部材の最大外周径が、前記ワークの孔部の内周面に形成された歯形形状部の内周径より小さく形成されることを特徴とする浸炭方法に用いられるワーク保持機構。
【請求項３】
請求項２記載の機構において、
前記調整部材の外周面には、最大外周径となる調整部が形成され、前記調整部材が軸部材に装着された際に、前記調整部の高さ方向に沿った位置が、前記軸部材に積層された複数のワークにおける最上部のワークの所定角度傾斜して開口した開口部と前記歯形形状部との境界となる境界部位近傍の高さ方向に沿った位置と一致することを特徴とする浸炭方法に用いられるワーク保持機構。
【請求項４】
請求項２又は３記載の機構において、
前記調整部材には、該調整部材の外周部から軸線方向に沿った一端部側及び他端部側の少なくとも一方側に向かって徐々に縮径するように所定角度傾斜した傾斜面が形成されることを特徴とする浸炭方法に用いられるワーク保持機構。
【請求項５】
請求項３記載の機構において、
前記調整部は、半径外方向に突出した頂部を有する環状突起部からなることを特徴とする浸炭方法に用いられる浸炭方法に用いられるワーク保持機構。
【発明の詳細な説明】
【技術分野】
【０００１】
本発明は、内周面に歯形形状を有する部材に対して浸炭処理を施す内周面に歯形形状を有する部材の浸炭方法及び前記浸炭方法に用いられるワーク保持機構に関する。
【背景技術】
【０００２】
従来から、金属製部材の表層部に炭素を拡散させて焼入れ処理を行うことにより、前記表層部を硬化させる浸炭方法が知られている。
【０００３】
例えば、バーフィールドタイプの等速自在継手を構成するインナレース等のように内周面にセレーションが形成された部品に対して浸炭方法を用いた場合、インナレースの外周面及び内周面を含む全表面に均一の深さで硬化層が形成されるため、使用時に力が加わると内周面のセレーション部分にクラックが発生するおそれがある。インナレースの内周面に必要以上に硬化層が形成されるからである。なお、クラックが発生する点については、トリポートタイプの等速自在継手を構成するスパイダも同様である。
【０００４】
クラックの発生を防止するために、セレーション部分に浸炭防止剤（例えば、ニッケルメッキ等）を塗布する防炭処理を施し、あるいは前記セレーション部分の表面を硬化させないために該セレーション部分を平面スペーサ、防炭プレート等によって囲繞する方法が採用されている。
【０００５】
しかしながら、浸炭防止剤を用いる前者の方法では、浸炭焼入れ処理をした後に前記浸炭防止剤をインナレースから剥離除去する作業が必要となって煩雑であると共に、前記インナレースの表層部に対する硬化層の深さを調整することができないという不都合がある。
【０００６】
また、平面スペーサ、防炭プレート等を用いる後者の方法では、平面スペーサ等の設置作業を人力によって行わなければならないため、多大な労力と時間を要し、生産効率が低下するという不都合がある。
【０００７】
このような不具合を克服するために、本出願人は、パイプ等からなる支軸部材にワークとなるインナレースを挿通し、複数のインナレースを支軸部材に対して順次積層させ、前記インナレースの内周面と、支軸部材の外周面との間に形成される環状の間隙を一定距離に保持することにより、前記間隙を介して供給されるガスによってインナレースの内周面に形成される硬化層の深さを略均一とすると共に、インナレースの内周面に形成される硬化層を、外周面の硬化層よりも浅く形成する浸炭方法を提案している（特許文献１参照）。
【０００８】
また、本出願人は、特願２００３−３９８７２４号において、パイプ等からなる支軸部材にワークとなるインナレースを挿通し、複数のインナレースの上部及び下部にそれぞれ環状部材を挿通させ、前記環状部材の孔部と支軸部材との間の環状の間隙を所定間隔に保持することにより、前記間隙から前記インナレースの内周面へと供給されるガス又は冷却油の流量を制御し、インナレースの内周面に形成される硬化層の深さを略均一とすると共に、インナレースの内周面に形成される硬化層を、外周面の硬化層よりも浅く形成する浸炭方法を提案している。
【０００９】
【特許文献１】特開平９−３２４２５７号公報
【発明の開示】
【発明が解決しようとする課題】
【００１０】
本発明は、前記の提案に関連してなされたものであり、簡便な方法によってワークの外周面と歯形形状を有する内周面とに対してそれぞれ異なる深さの硬化層を高精度に形成すると共に、前記ワークを軸部材に対して装着及び取り外す際の作業効率の向上を図ることが可能な内周面に歯形形状を有する部材の浸炭方法及び前記浸炭方法に用いられるワーク保持機構を提供することを目的とする。
【課題を解決するための手段】
【００１１】
前記の目的を達成するために、本発明は、基台に立設され、一端部及び／又は他端部の少なくとも一方に調整部材が装着された軸部材に対して内周面の孔部を介して挿通可能なワークを有し、前記ワークの内周面に形成された歯形形状部と前記軸部材との間に所定の離間間隔からなる第１間隙を形成し、前記ワークの歯形形状部の内周径より小径の外周径を有する前記調整部材が装着された前記軸部材の軸線方向に沿って複数のワークを順次積層し、複数のワークによって形成された第１間隙と、前記調整部材とワークの歯形形状部との間に形成された所定の離間間隔からなる第２間隙とを前記軸部材の軸線方向に沿って連通させると共に、前記調整部材の最大外周径となる調整部の前記軸部材における高さ方向に沿った位置と、前記軸部材に積層された複数のワークにおける最上部のワークの所定角度傾斜して開口した開口部と前記歯形形状部との境界となる境界部位近傍の高さ方向に沿った位置とを一致させる工程と、
所定の離間間隔からなる第１及び第２間隙の連通状態を保持しながら積層された複数のワークを熱処理炉内に搬入し、前記複数のワークを所定温度に加熱すると共に、前記熱処理炉内に浸炭剤を供給して、前記調整部材と歯形形状部との間の第２間隙を介して前記ワークの前記歯形形状部と前記軸部材との間の第１間隙に前記浸炭剤を流入させて浸炭処理を施す工程と、
を有することを特徴とする。
【００１２】
本発明によれば、軸部材の一端部及び／又は他端部の少なくとも一方に調整部材が装着された状態で、前記軸部材に孔部を介して複数のワークを積層させる。そして、ワークの歯形形状部と軸部材との間に所定間隔を有する第１間隙を形成すると共に、前記ワークの歯形形状部の内周径より小径な調整部材と前記歯形形状部との間に第２間隙が形成される。そして、同時に、前記軸部材に積層された複数のワークの最上部のワークの開口部と前記歯形形状部との境界部位近傍の高さ方向に沿った位置と、前記調整部材の最大外周径となる調整部の高さ方向に沿った位置とを一致させる。
【００１３】
次に、調整部材の調整部と、ワークにおける境界部位近傍との高さ方向に沿った位置が一致した状態で、軸部材に保持された複数のワークを熱処理炉の内部に搬入し、前記ワークを所定温度に加熱すると共に、前記熱処理炉の内部に浸炭剤を供給することにより、ワークの歯形形状部の内周径より縮径して形成された調整部材とワークの歯形形状部との間の間隙に浸炭剤を流入させ、前記ワークの歯形形状部と軸部材との間へと流通する浸炭剤によって歯形形状部を有するワークの内周面に対して浸炭処理が施される。
【００１４】
その際、ワークの歯形形状部の内周径より小径な調整部材によって、ワークと軸部材との間の第１間隙内を流通する浸炭剤の流量が制限されるため、ワークの内周面に、その外周面よりも浅い硬化層を形成することができる。従って、ワークの内周面に形成される歯形形状部の形状のバラツキが抑制されることにより、前記複数のワークの内周面の寸法精度を好適に保持することができる。
【００１５】
また、調整部材が装着された軸部材に複数のワークを挿通させる際、又は、浸炭処理が終了して前記軸部材から複数のワークを取り出す際に、前記調整部材がワークの歯形形状部の内周径より小径に形成されているため、作業時においてワークが調整部材に接触することない。そのため、軸部材に対する複数のワークの装着又は取り出し作業を簡便に行うことができるため、浸炭処理を行う際の作業効率をより一層向上させることができる。
【００１６】
また、本発明は、熱処理炉内に搬入された複数のワークに対して浸炭剤を供給して浸炭処理を施す際に前記複数のワークを保持するワーク保持機構において、
基台と、
前記基台の上面に所定間隔離間して略平行又は略直交するように交差して設けられ、前記ワークを支持する枠体と、
前記基台の上面と略直交する方向に立設し、前記ワークの内部に形成された孔部を介して複数のワークが積層される軸部材と、
前記軸部材の一端部及び／又は他端部の少なくとも一方に設けられ、前記軸部材に積層された複数のワークにおいて最上部又は最下部に配設されたワークの孔部の内周面と対向する位置に配設される環状の調整部材と、
を備え、
前記調整部材の最大外周径が、前記ワークの孔部の内周面に形成された歯形形状部の内周径より小さく形成されることを特徴とする。
【００１７】
本発明によれば、ワーク保持機構において軸部材の一端部及び／又は他端部の少なくとも一方に環状の調整部材を設け、前記調整部材の外周径をワークの内周面に形成される歯形形状部の内周径より小さくなるように形成している。
【００１８】
そして、調整部材が装着された軸部材に複数のワークを挿通させた際、ワークの歯形形状部と調整部材との間に間隙が形成される。
【００１９】
従って、熱処理炉の内部に浸炭剤が供給された際、調整部材とワークの歯形形状部との間に形成される間隙によって前記ワークの歯形形状部と軸部材との間へと流入する浸炭剤の流量が制限される。その結果、ワークの内周面に、その外周面よりも浅い硬化層を形成することができると共に、前記ワークの内周面に形成される歯形形状部の形状のバラツキが抑制されるため、前記複数のワークの内周面の寸法精度を好適に保持することができる。
【００２０】
また、調整部材の外周径が、ワークの内周面に形成される歯形形状部の内周径より小さくなるように形成されているため、前記調整部材が装着された軸部材に複数のワークを挿通する際に、前記ワークの歯形形状部と調整部材とが接触することがなく、前記ワークを軸部材に対して簡便且つ好適に挿通させることができる。一方、浸炭処理が施された複数のワークを軸部材から取り出す際にも同様に、前記ワークの歯形形状部と調整部材とが接触することがないため、前記ワークを軸部材から簡便且つ好適に取り出すことができる。
【００２１】
そのため、複数のワークを軸部材に挿通させる際、及び、ワークを軸部材から取り出す際に、軸部材に装着された調整部材をその都度脱抜させることなく作業を行うことができる。そのため、ワークの浸炭処理を行う際の作業効率を一層向上させることができる。
【００２２】
さらに、調整部材の外周面に、最大外周径となる調整部を形成し、前記調整部材が軸部材に装着された際に、前記調整部の高さ方向に沿った位置を、前記軸部材に積層された複数のワークにおける最上部のワークの所定角度傾斜して開口した開口部と前記歯形形状部との境界となる境界部位近傍の高さ方向に沿った位置と一致させるとよい。
【００２３】
これにより、熱処理炉内で浸炭処理が行われる際に、ワークの境界部位の近傍と調整部材の調整部との間から該ワークの内周面へと流入する浸炭剤の流量を好適に制御することができる。従って、ワークを所定温度に加熱させる加熱工程においてワークの内部の温度の急激な上昇を抑制することができるため、ワークの歯形形状部に熱歪み等が発生することを防止することができる。
【００２４】
さらにまた、調整部材に、該調整部材の外周部から軸線方向に沿った一端部側及び／又は他端部側の少なくとも一方側に向かって徐々に縮径するように所定角度傾斜した傾斜面を形成するとよい。
【００２５】
これにより、軸部材に対して複数のワークを挿通させる際、又は、前記ワークを軸部材から取り外す際に、前記ワークの傾斜面との接触作用下に該ワークが、軸部材の軸芯に向かって変位するようにガイドされるため、前記ワークの軸部材の挿通作業又は前記軸部材からの取り出し作業がより一層容易になる。
【００２６】
また、ワークに対して浸炭処理が行われる際に、熱処理炉内に供給される浸炭剤を、調整部材の傾斜面に沿ってワークの内周面と軸部材との間の間隙へと導くことができるため、前記浸炭剤をワークの内周面へと流入させる際の流量制御が容易となる。
【００２７】
さらに、調整部を、半径外方向に突出した頂部を有する環状突起部とすることにより、前記調整部を、その頂部を介して容易且つ確実にワークの境界部位近傍の高さ方向に沿った位置と一致させることが可能となる。
【発明の効果】
【００２８】
本発明によれば、以下の効果が得られる。
【００２９】
すなわち、複数のワークが挿通される軸部材の一端部及び／又は他端部の少なくとも一方に環状の調整部材を設け、前記調整部材の外周径をワークの内周面に形成される歯形形状部の内周径より小さくなるように形成することにより、前記調整部材とワークの歯形形状部との間を介してワークの内周面へと流入する浸炭剤の流量を制限している。その結果、ワークの内周面に、その外周面よりも浅い硬化層を形成することができると共に、前記複数のワークの内周面の寸法精度を好適に保持することができる。
【００３０】
また、調整部材が装着された軸部材に対して複数のワークを挿通及び取り出す際に、前記ワークの歯形形状部と調整部材とが接触することがないため、前記ワークを軸部材に対して簡便且つ好適に挿通及び取り出すことができ、それに伴って、前記ワークの浸炭処理を行う際の作業効率を一層向上させることができる。
【発明を実施するための最良の形態】
【００３１】
本発明に係る内周面に歯形形状を有する部材の浸炭方法について、これを実施する熱処理装置との関係において好適な実施の形態を挙げ、添付の図面を参照しながら以下詳細に説明する。
【００３２】
本発明の第１の実施形態に係る浸炭方法を実施する熱処理装置は、複数のワークを上下方向に積層した状態で保持するワーク保持機構１０（以下、単に保持機構１０という）を含む（図１参照）。保持機構１０は、図１に示されるように、略平行に並設された複数の枠体１２と、前記枠体１２の長手方向に沿って所定間隔離間する複数の支軸部材（軸部材）１４とを有する。支軸部材１４は軸線方向に沿って延在する円柱状に形成され、隣接する一組の枠体１２間に、例えば、溶接等の方法によって固着されている。
【００３３】
また、浸炭処理が施されるワークとしては、図２に示されるように、バーフィールドタイプの等速自在継手を構成するインナレース１６が用いられる。このインナレース１６は、例えば、図示しない冷間鍛造加工装置等によって予め製造され、軸線方向に沿って所定の直径を有する貫通孔（孔部）１８が形成され、前記貫通孔１８には一端部側に所定角度傾斜して開口した開口部２０が形成されている。インナレース１６の外周面には、実質的にボール転動溝として機能する半円形状溝部２２が円周方向に沿って所定角度離間して複数個形成され、前記貫通孔１８の内周面には、ドライブシャフトを嵌合するためのセレーションからなる歯形形状部２４が形成されている。
【００３４】
支軸部材１４は、図１に示されるように、枠体１２に固定される第１軸部２６と、前記第１軸部２６の上端に該第１軸部２６より縮径して形成される第２軸部２８とからなり、前記第２軸部２８の外周面には、ねじが刻設されたねじ部４０が形成されている。そして、前記第２軸部２８には、図２に示されるように、ねじ部４０を介して環状のリング部材（調整部材）３２（図２参照）が螺合され、前記第１軸部２６と第２軸部２８との境界に形成される段部３０によって前記リング部材３２が軸線方向に沿って係止されている。
【００３５】
リング部材３２の外周面には、軸線方向に沿った略中央部に最も拡径した環状突起部（調整部）３４が形成されると共に、前記環状突起部３４の最大外周となる頂部３４ａから前記リング部材３２の軸線方向に沿った一端面及び他端面側に向かって徐々に縮径するようにそれぞれ傾斜面３６ａ、３６ｂが形成されている。そして、リング部材３２の一端面及び他端面は、軸線と略直交するようにそれぞれ略平面状に形成されている。
【００３６】
また、リング部材３２の内部には、軸線方向に沿って貫通したねじ孔３８が形成され、前記ねじ孔３８を介して支軸部材１４の第２軸部２８に螺合されている。
【００３７】
さらに、リング部材３２の環状突起部３４の頂部３４ａの外周径Ａは、支軸部材１４に挿通されるインナレース１６の歯形形状部２４の内周径Ｂより小さく形成されている（Ａ＜Ｂ）。そのため、リング部材３２が装着された支軸部材１４にインナレース１６を挿通させた際においても、該インナレース１６の内周面がリング部材３２の環状突起部３４に接触することがない。
【００３８】
一方、図２に示されるように、支軸部材１４の上部に装着されたリング部材３２は、その環状突起部３４の頂部３４ａの高さ方向（矢印Ｚ方向）に沿った位置が、支軸部材１４に複数のインナレース１６ａ〜１６ｅが積層された際において、最上層のインナレース１６ａの開口部２０と歯形形状部２４との境界となる境界部位４６の近傍の高さ方向（矢印Ｚ方向）に沿った位置と一致又は略一致するように配設されている（図３参照）。
【００３９】
換言すると、リング部材３２における環状突起部３４の頂部３４ａと、最上層のインナレース１６ａの境界部位４６とが水平線上で略対向し、且つ、前記環状突起部３４の頂部３４ａと前記インナレース１６の境界部位４６の近傍との間には所定間隔離間した環状のクリアランス（間隙）４８が形成されている。
【００４０】
図３に示されるように、この頂部３４ａと前記インナレース１６の境界部位４６の近傍との間のクリアランス４８の略水平方向への距離Ｅが、例えば、２〜７ｍｍの範囲内（２≦Ｅ≦７）となるように設定されている。なお、前記クリアランス４８の距離Ｅを、３〜６ｍｍの範囲内（３≦Ｅ≦６）とするとさらに好適である。
【００４１】
すなわち、図１５に示される距離Ｅを変化させることに伴って、インナレース１６を支軸部材１４に挿入・離脱させる際の作業性、浸炭焼入れを行った際において前記インナレース１６に生じる熱歪みの程度及び前記インナレース１６の歯形形状部２４の硬化層の深さが変化する。
【００４２】
詳細には、前記距離Ｅが２ｍｍ未満（Ｅ＜２）である場合には、インナレース１６と支軸部材１４との間のクリアランス４８が狭いため、前記インナレース１６を支軸部材１４に挿入・離脱させる際の作業性が悪化する（図１５中、×印参照）と共に、前記距離Ｅを２ｍｍ以上（Ｅ≧２）とすることにより前記クリアランス４８が広がるため、前記作業性が改善されて良好（図１５中、△参照）となり、前記距離Ｅを３ｍｍ以上（Ｅ≧３）とすることにより作業性が最適（図１５中、○印参照）となる。
【００４３】
また、インナレース１６における歯形形状部２４に生じる熱歪みは、前記距離Ｅが７ｍｍ未満（Ｅ＜７）で予め設定された許容範囲内に対して最適（図１５中、○印参照）となり、前記距離Ｅが８ｍｍ以上（Ｅ≧８）となる時点で前記許容範囲から外れて不適となる（図１５中、×印参照）。
【００４４】
さらに、浸炭焼入れを行った際におけるインナレース１６の歯形形状部２４の硬化層深さは、距離Ｅが２ｍｍ未満（Ｅ＜２）又は、７ｍｍ超過（Ｅ＞７）である場合に所望の硬化層深さに対して不適となり（図１５中、×印参照）、２ｍｍ以上（Ｅ≧２）又は、７ｍｍ以下（Ｅ≦７）になると所望の硬化層深さとなると共に（図１５中、△印参照）、３〜６ｍｍの範囲内（３≦Ｅ≦６）において最適となる（図１５中、○印参照）。
【００４５】
すなわち、インナレース１６の支軸部材１４への挿入・装着する際の作業性、浸炭焼入れ時における前記インナレース１６に対する熱歪みの程度及び前記インナレース１６への硬化層深さを考慮した場合には、リング部材３２の頂部３４ａと前記インナレース１６の境界部位４６の近傍との間に形成されるクリアランス４８の略水平方向に沿った距離Ｅを、２〜７ｍｍの範囲内（２≦Ｅ≦７）となるように設定するとよい。また、前記距離Ｅを、３〜６ｍｍの範囲内（３≦Ｅ≦６）とするとさらに好適である。
【００４６】
本発明の第１の実施の形態に係る浸炭方法を実施する熱処理装置は、基本的には以上のように構成されるものであり、次にその動作並びに作用効果について説明する。
【００４７】
先ず、貫通孔１８を介してインナレース１６を開口部２０が上方となるように支軸部材１４の軸線方向に沿って挿通し、複数のインナレース１６ａ〜１６ｅを前記支軸部材１４に沿って順次積層する。この際、インナレース１６ａ〜１６ｅの歯形形状部２４の内周径Ｂより支軸部材１４の上部に装着されたリング部材３２における環状突起部３４の頂部３４ａの外周径Ａの方が小さく形成されているため（Ａ＜Ｂ）、前記インナレース１６ａ〜１６ｅがリング部材３２に接触することがない。そのため、インナレース１６ａ〜１６ｅを保持機構１０の支軸部材１４へと挿通させる際においても、支軸部材１４にリング部材３２を装着したままの状態でインナレース１６ａ〜１６ｅの積層作業を行うことができる。
【００４８】
そして、支軸部材１４に挿通された複数のインナレース１６ａ〜１６ｅの歯形形状部２４と前記支軸部材１４の外周面との間には、周方向に沿って略均一で、且つ、所定の離間間隔を有する環状間隙（第１間隙）５０が形成されている。
【００４９】
また、支軸部材１４に複数のインナレース１６ａ〜１６ｅが積層された際、図３に示されるように、支軸部材１４の上部に装着されたリング部材３２における環状突起部３４の頂部３４ａが、最上層のインナレース１６ａの境界部位４６近傍の高さ方向（矢印Ｚ方向）に沿った位置と一致又は略一致した状態で対向し、前記環状突起部３４の頂部３４ａと前記インナレース１６の境界部位４６の近傍との間に所定の間隔の環状のクリアランス（第２間隙）４８が形成される。換言すると、リング部材３２における環状突起部３４の頂部３４ａと、インナレース１６の境界部位４６とが、略同一水平面状に存在している状態にある。
【００５０】
このように、インナレース１６の内周面に形成された歯形形状部２４と支軸部材１４の外周面、前記インナレース１６の開口部２０と支軸部材１４の上部に装着されたリング部材３２における環状突起部３４の頂部３４ａとが、それぞれ所定間隔離間した状態を維持しながら、複数のインナレース１６ａ〜１６ｅが積層された保持機構１０を図示しない熱処理炉の室内に搬入し、前記インナレース１６に対して浸炭処理を施す。
【００５１】
このインナレース１６に対して浸炭処理を施す場合には、熱処理炉の閉塞された室内において、図示しない加熱手段を介して前記インナレース１６を所定温度に加熱する昇温工程が行われ、次に、図示しないガス供給手段を介して浸炭剤としてのガス（例えば、メタンガス、プロパンガス、ＲＸガス等の変成ガス、プロパンガス）が供給される浸炭工程が行われる。
【００５２】
そして、熱処理炉の室内に供給されたガス中の炭素成分がインナレース１６の外周面に吸収されることによって、前記外周面の表層部に所定の深さの硬化層が形成される。
【００５３】
一方、複数のインナレース１６ａ〜１６ｅの内周面には、支軸部材１４の上部に設けられたリング部材３２における環状突起部３４の頂部３４ａとインナレース１６の境界部位４６の近傍との間のクリアランス４８を介してガスが流入する。その際、このクリアランス４８によって支軸部材１４に積層された複数のインナレース１６ａ〜１６ｅの上部側より該インナレース１６の内周面に流入されるガスの流量が抑制される。
【００５４】
また、それに加えて、インナレース１６ａ〜１６ｅの内周面に形成された歯形形状部２４は、所定の離間間隔を有する環状間隙５０を介して支軸部材１４の外周面と対峙しているため、前記環状間隙５０に沿って循環するガスの流量がさらに制限される。従って、インナレース１６ａ〜１６ｅの外周面と比較して、該インナレース１６ａ〜１６ｅの内周面に形成された歯形形状部２４に対してガス中の炭素成分が吸収される量が制限され、前記歯形形状部２４にはインナレース１６の外周面よりも浅い硬化層が形成される。
【００５５】
このようにインナレース１６ａ〜１６ｅに対して浸炭工程が行われた後に、順次、熱処理炉の閉塞された室内のガスを排気する拡散工程、前記熱処理炉の内部の温度を略一定の焼入れ保持温度に保持する均熱工程がなされ、次に、前記加熱されたインナレース１６ａ〜１６ｅを所定温度に冷却するための冷却工程が行われる。そして、外周面と内周面とに異なる深さの硬化層が形成されたインナレース１６ａ〜１６ｅの浸炭焼入れ処理が完了する。
【００５６】
そして、浸炭処理が完了した後に支軸部材１４に挿通された複数のインナレース１６ａ〜１６ｅを取り出す場合には、最上層に積層されたインナレース１６ａから順次、支軸部材１４の軸線方向に沿って上方へと取り出す。その際、インナレース１６ａ〜１６ｅの歯形形状部２４の内周径Ｂより支軸部材１４に装着されたリング部材３２における環状突起部３４の頂部３４ａの外周径Ａの方が小さく形成されているため（Ａ＜Ｂ）、前記リング部材３２を支軸部材１４から脱抜することなくインナレース１６を好適に取り出すことができる。
【００５７】
以上のように、第１の実施の形態では、保持機構１０に保持された複数のインナレース１６ａ〜１６ｅに浸炭処理を行う際、前記インナレース１６ａ〜１６ｅの内周面へのガス及び冷却油の流入量を制御するために前記支軸部材１４の上部に環状のリング部材３２を一体的に設けている。そして、リング部材３２の外周面には、半径外方向に突出した環状突起部３４が形成され、前記環状突起部３４の頂部３４ａの外周径Ａが、支軸部材１４に挿通されるインナレース１６の歯形形状部２４の内周径Ｂより小さくなるように形成されている（Ａ＜Ｂ）。
【００５８】
これにより、支軸部材１４に複数のインナレース１６ａ〜１６ｅを挿通させる際、又は、浸炭処理が完了した後に支軸部材１４から前記インナレース１６ａ〜１６ｅを取り出す際にリング部材３２を支軸部材１４からその都度脱抜させることなく作業を行うことができる。そのため、インナレース１６ａ〜１６ｅの浸炭処理を行う際の作業効率を一層向上させることができる。
【００５９】
また、支軸部材１４に積層された複数のインナレース１６ａ〜１６ｅにおいて、リング部材３２における環状突起部３４の頂部３４ａの高さ方向（矢印Ｚ方向）に沿った位置を、最上層のインナレース１６ａの開口部２０と歯形形状部２４との境界となる境界部位４６の近傍の高さ方向に沿った位置と一致又は略一致させることにより、前記インナレース１６ａの境界部位４６と環状突起部３４の頂部３４ａとの間からインナレース１６ａ〜１６ｅの内周面へと流入するガス及び冷却油の流量を好適に制御することができる。なお、図３に示されるように、リング部材３２における環状突起部３４の頂部３４ａの高さ方向（矢印Ｚ方向）に沿った位置を、前記インナレース１６ａにおける境界部位４６の高さ方向に沿った位置と完全に一致させるとさらに好適である。
【００６０】
それにより、加熱工程においてインナレース１６ａ〜１６ｅの内部の温度が急激に上昇することを抑制することができると共に、反対に、冷却工程において環状間隙５０の内部の温度が急速に低下することを抑制することができるため、インナレース１６ａ〜１６ｅにおける歯形形状部２４に熱歪み等が生じることを防止することができる。
【００６１】
換言すると、図４に示されるように、環状突起部３４の頂部３４ａの高さ方向に沿った位置が、インナレース１６ａの境界部位４６の近傍の高さ方向に沿った位置と一致又は略一致せずに、枠体１２（図２参照）側（軸線下方向）に所定長Ｃだけオフセットしている場合には、前記インナレース１６ａにおける開口部２０近傍の歯形形状部２４が、リング部材３２と対向していない状態となる。そのため、浸炭工程におけるガス、又は、冷却工程における冷却油が供給された際に該ガス又は冷却油が剥き出しとなった前記歯形形状部２４に直接的に触れることとなる。
【００６２】
これにより、リング部材３２とインナレース１６ａとの間のクリアランス４８を介してインナレース１６ａ〜１６ｅの内周面へとガス及び冷却油が流入される場合と比較して、インナレース１６ａの歯形形状部２４が、浸炭工程では高温となり、反対に冷却工程においては低温となるため、前記インナレース１６ａの歯形形状部に熱歪み等が生じることとなる。
【００６３】
一方、反対に、環状突起部３４の頂部３４ａが、図５に示されるように、枠体１２（図２参照）から離間する方向（軸線上方向）に所定長Ｄだけオフセットしている場合には、前記環状突起部３４によってインナレース１６ａの内周面とリング部材３２の環状突起部３４との間からインナレース１６ａ〜１６ｅの内周面へと流入するガス及び冷却油の流れが妨げられ、前記インナレース１６ａ〜１６ｅの内周面へと流入させる際の流量制御が困難となる。
【００６４】
さらに、リング部材３２における環状突起部３４の頂部３４ａと、インナレース１６ａの開口部２０と歯形形状部２４との境界となる境界部位４６の近傍との間のクリアランス４８を介してインナレース１６ａ〜１６ｅの内周面へとガスを流入させることにより、複数のインナレース１６ａ〜１６ｅの上部側よりインナレース１６の内周面と支軸部材１４の外周面との間の環状間隙５０に流入されるガスの流量が抑制される。従って、インナレース１６ａ〜１６ｅの外周面と比較して、前記歯形形状部２４には前記外周面よりも浅い硬化層が形成される。その結果、インナレース１６ａ〜１６ｅの外周面と内周面とにそれぞれ異なる深さの硬化層を形成することができる。
【００６５】
さらにまた、リング部材３２には、半径外方向に突出した環状突起部３４の頂部３４ａから一端面及び他端面側に向かって所定角度傾斜して縮径する傾斜面３６ａ、３６ｂが形成されているため、支軸部材１４に対して複数のインナレース１６ａ〜１６ｅを挿通させる際、又は、前記インナレース１６ａ〜１６ｅを支軸部材１４から取り外す際に、該傾斜面３６ａ、３６ｂによってインナレース１６ａ〜１６ｅが、支軸部材１４の軸芯に向かって変位するようにガイドされるため、前記インナレース１６ａ〜１６ｅの挿通又は取り出し作業がより一層容易になる。
【００６６】
また、浸炭工程におけるガス及び冷却工程における冷却油を、リング部材３２の傾斜面３６ａに沿って下方へと流れるように導くことができるため、前記ガス及び冷却油をインナレース１６ａの開口部２０とリング部材３２における環状突起部３４の頂部３４ａとの間のクリアランス４８からインナレース１６ａ〜１６ｅの内周面へと流入させる際の流量制御が容易となる。
【００６７】
次に、第１の実施の形態に係る浸炭方法を実施する熱処理装置の保持機構１０において、支軸部材１４に装着されるリング部材の変形例について説明する。なお、第１〜第５変形例に係るリング部材１００、１１０、１２０、１３０、１４０において、その外周径及び軸線方向に沿った長さは、リング部材３２と略同等に形成される。
【００６８】
図６に示されるように、第１変形例に係るリング部材１００では、該リング部材１００の外周面１０２が、軸線と平行な略同一直径に形成されると共に、その外周面１０２における軸線方向に沿った上部及び下部からそれぞれ傾斜面１０４ａ、１０４ｂが形成されている。この傾斜面１０４ａ、１０４ｂは、リング部材１００の軸線方向に沿った一端面１０６ａ及び他端面１０６ｂに向かって徐々に縮径するように所定角度傾斜して形成されている。
【００６９】
そして、支軸部材１４に複数のインナレース１６ａ〜１６ｅ（図２参照）が挿通された際、前記リング部材３２の外周面１０２が、最上層のインナレース１６ａの開口部２０の境界部位４６の近傍と対向するように装着されている。
【００７０】
このように、リング部材１００の外周面１０２が、略同一直径、且つ、その軸線方向に沿って所定高さに形成されているため、インナレース１６ａにおける境界部位４６の近傍と前記リング部材１００との間に形成されるクリアランス４８を簡便に略一定に制御することができる。また、リング部材１００の外周面１０２が、境界部位４６と略対向した位置から該リング部材１００を高さ方向（矢印Ｚ方向）に沿って若干だけ変位し、前記リング部材１００における傾斜面１０４ａ又は傾斜面１０４ｂの外周面１０２との近傍部位と境界部位４６とが略対向する位置となった場合に、最上層のインナレース１６ａが積層された位置に応じて前記傾斜面１０４ａ、１０４ｂによって前記クリアランス４８を徐々に変化させることができる。換言すると、リング部材１００と境界部位４６との高さ方向（矢印Ｚ方向）に沿った相対的な位置関係が変わった場合でも、前記クリアランス４８が急激に変化することがない。
【００７１】
そのため、インナレース１６ａとリング部材１００との間の形成されるクリアランス４８の制御が容易となり、前記インナレース１６ａとリング部材１００との間からインナレース１６ａ〜１６ｅの内周面へと流入するガス及び冷却油の流量を好適に制御し、該インナレース１６ａ〜１６ｅの内周面を好適に保温することができるという利点がある。
【００７２】
図７に示されるように、第２変形例に係るリング部材１１０では、該リング部材１１０が断面略楕円状に形成され、支軸部材１４の第２軸部２８に螺合されることにより一体的に固定されている。そして、リング部材１１０は、該リング部材１１０の最も半径外方向に拡径した外周面の最外径部位（調整部）１１２が、支軸部材１４に複数のインナレース１６ａ〜１６ｅ（図２参照）が挿通された際に、最上層のインナレース１６ａの開口部２０の境界部位４６の近傍と略対向する位置に配設されている。換言すると、リング部材１１０における外周面の最外径部位１１２と、インナレース１６ａの境界部位４６の近傍との高さ位置が一致又は略一致するように設けられている。
【００７３】
このように、インナレース１６ａの境界部位４６の近傍に対して、断面略楕円状に形成されたリング部材１１０の最外径部位１１２の近傍を略対向させることにより、図７に示される前記リング部材１１０の最外径部位１１２が、前記境界部位４６と高さ方向に一致した状態から高さ方向に沿って若干変位して設けられた場合においても、最上層のインナレース１６ａが積層された位置に応じて前記リング部材１１０の最外径部位１１２と境界部位４６の近傍との間に形成されるクリアランス４８を徐々に変化させることができる。
【００７４】
そのため、インナレース１６ａとリング部材１１０との間の形成されるクリアランス４８の制御が容易となり、前記インナレース１６ａとリング部材１１０との間からインナレース１６ａ〜１６ｅの内周面へと流入するガス及び冷却油の流量を好適に制御することができるという利点がある。
【００７５】
図８に示されるように、第３変形例に係るリング部材１２０では、該リング部材１２０の外周面１２２が、軸線と平行な略同一直径に形成されると共に、軸線方向に沿った一端面１２４ａ及び他端面１２４ｂが略平面状に形成されている。そして、リング部材１２０を支軸部材１４の上部に一体的に装着した際、前記リング部材１２０の外周面（調整部）１２２が、支軸部材１４に複数のインナレース１６ａ〜１６ｅ（図２参照）が挿通された際に、最上層のインナレース１６ａの開口部２０の境界部位４６の近傍と対向するように配設されている。
【００７６】
このように、リング部材１２０の外周面１２２が、略同一直径、且つ、その軸線方向に沿って所定高さだけ形成されているため、該リング部材１２０とインナレース１６ａの境界部位４６の近傍との間に形成されるクリアランス４８を簡便に略一定に制御することができる。そのため、インナレース１６ａとリング部材１２０との間の形成されるクリアランス４８の制御が容易となり、前記インナレース１６ａとリング部材１２０との間からインナレース１６ａ〜１６ｅの内周面へと流入するガス及び冷却油の流量を好適に制御し、該インナレース１６ａ〜１６ｅの内周面を好適に保温することができるという利点がある。
【００７７】
また、図６に示される第１変形例に係るリング部材１００と比較して、該リング部材１００における傾斜面１０４ａ、１０４ｂを加工する必要がないため、リング部材１２０の製造コストを抑制することができるという利点がある。
【００７８】
図９に示されるように、第４変形例に係るリング部材１３０では、該リング部材１３０の上部側にあたる一端面１３２ａが略平面状に形成され、前記一端面１３２ａの外縁部から下方に向かって略直交するように外周面１３４が略一定直径で形成されている。また、外周面１３４の下端からリング部材１３０の他端面１３４ｂに向かって徐々に縮径するように所定角度傾斜した傾斜面１３６が形成されている。
【００７９】
そして、支軸部材１４に複数のインナレース１６ａ〜１６ｅ（図２参照）が挿通された際、前記支軸部材１４に装着されたリング部材１３０における外周面（調整部）１３４、又は、該外周面１３４近傍の傾斜面（調整部）１３６が、最上層のインナレース１６ａの開口部２０の境界部位４６の近傍と略対向するように配設されている。
【００８０】
このように、リング部材１３０を構成する外周面１３４、又は、該外周面１３４近傍の傾斜面（調整部）１３６のいずれか一方を、インナレース１６ａの境界部位４６の近傍と対向するように設け、前記境界部位４６に対して外周面１３４を略対向する位置に設けた場合には、該境界部位４６と外周面１３４との間のクリアランス４８を簡便に略一定に制御することができ、一方、前記傾斜面１３６における外周面１３４との近傍部位を前記境界部位４６に対して略対向する位置に設けた場合には、最上層のインナレース１６ａが積層された位置に応じて該境界部位４６の近傍と傾斜面１３６との間のクリアランス４８を徐々に変化させることができる。
【００８１】
そのため、インナレース１６ａとリング部材１３０との間の形成されるクリアランス４８の制御が容易となり、前記インナレース１６ａとリング部材１３０との間からインナレース１６ａ〜１６ｅの内周面へと流入するガス及び冷却油の流量を好適に制御し、該インナレース１６ａ〜１６ｅの内周面を好適に保温することができるという利点がある。
【００８２】
また、図１に示される第１の実施の形態に係るリング部材３２と比較して、該リング部材３２における傾斜面３６ａ、３６ｂを両端面に加工する必要がないため、リング部材１３０の製造コストを抑制することができるという利点がある。
【００８３】
さらに、インナレース１６ａ〜１６ｅを支軸部材１４から離脱させる際、該インナレース１６ａ〜１６ｅがリング部材１３０に形成される傾斜面１３６によってガイドされるため、前記インナレース１６ａ〜１６ｅを離脱させる際の作業性を向上させることができる。
【００８４】
図１０に示されるように、第５変形例に係るリング部材１４０では、該リング部材１４０の上部側にあたる一端面１４２ａが略平面状に形成され、この一端面１４２ａの外縁部よりリング部材１４０の他端面１４２ｂ側に向かって徐々に縮径するように所定角度傾斜した傾斜面１４４が形成されている。そして、支軸部材１４に複数のインナレース１６ａ〜１６ｅ（図２参照）が挿通された際、前記支軸部材１４に装着されたリング部材１４０の傾斜面（調整部）１４４が、最上層のインナレース１６ａの開口部２０の境界部位４６の近傍と略対向するように配設されている。
【００８５】
このように、リング部材１４０の外周面に、下方に向かって徐々に縮径するように傾斜した傾斜面１４４を形成し、前記傾斜面１４４をインナレース１６ａの境界部位４６の近傍と略対向するように配設することにより、最上層のインナレース１６ａが積層された位置に応じて該境界部位４６の近傍と傾斜面１４４との間のクリアランス４８を徐々に変化させることができる。そのため、インナレース１６ａとリング部材１４０との間の形成されるクリアランス４８の制御が容易となり、前記インナレース１６ａとリング部材１４０との間からインナレース１６ａ〜１６ｅの内周面へと流入するガス及び冷却油の流量を好適に制御し、該インナレース１６ａ〜１６ｅの内周面を好適に保温することができるという利点がある。
【００８６】
次に、第２の実施の形態に係る浸炭方法を実施する熱処理装置を構成するワーク保持機構２００（以下、単に保持機構２００という）を図１１に示す。なお、上述した第１の実施の形態に係る浸炭方法を実施する熱処理装置のワーク保持機構１０と同一の構成要素には同一の参照符号を付して、その詳細な説明を省略する。
【００８７】
この第２の実施の形態に係る保持機構２００では、支軸部材１４の上部に第１リング部材（調整部材）２０２を設けると共に、該支軸部材１４の下部にも同様に第２リング部材（調整部材）２０４を設けているという点で、第１の実施の形態に係る保持機構１０と相違している。
【００８８】
第１リング部材２０２は、支軸部材１４の第２軸部２８にねじ部４０を介して螺合され、前記支軸部材１４の上部に一体的に固定されている。
【００８９】
また、第２リング部材２０４は、略中央部に軸線方向に沿って形成される挿通孔（図示せず）を介して支軸部材１４の軸線に沿って挿通され、枠体１２の上面に載置される。なお、第１及び第２リング部材２０２、２０４は略同一形状に形成され、その外周面には軸線方向に沿った略中央部に最も拡径した環状突起部３４の頂部３４ａが形成されると共に、前記環状突起部３４の頂部３４ａから前記リング部材３２の一端面及び他端面側に向かって徐々に縮径するようにそれぞれ傾斜面３６ａ、３６ｂが形成されている。
【００９０】
第１及び第２リング部材２０２、２０４における環状突起部３４の頂部３４ａの外周径Ａは、支軸部材１４に挿通されるインナレース１６の歯形形状部２４の内周径Ｂより小さく形成されている（Ａ＜Ｂ）。換言すると、支軸部材１４の軸線方向に沿って複数のインナレース１６を挿通させた際、最下層のインナレース１６ｅの内部に第２リング部材２０４が収納された状態となる。
【００９１】
さらに、支軸部材１４に複数のインナレース１６ａ〜１６ｅが積層された際、前記支軸部材１４の上部に装着された第１リング部材２０２における環状突起部３４の頂部３４ａが、最上層のインナレース１６ａの境界部位４６近傍の高さ方向（矢印Ｚ方向）に沿った位置と一致又は略一致した状態で対向し、前記環状突起部３４の頂部３４ａと前記インナレース１６における境界部位４６の近傍との間に所定の間隔の環状のクリアランス４８が形成されている。
【００９２】
この第１及び第２リング部材２０２、２０４が装着された保持機構２００によって浸炭処理を行う場合には、熱処理炉の室内に供給されたガス中の炭素成分がインナレース１６ａ〜１６ｅの外周面に吸収されることによって、前記外周面の表層部に所定の深さの硬化層が形成される。
【００９３】
一方、インナレース１６ａ〜１６ｅの内周面には、支軸部材１４の上部に設けられた第１リング部材２０２における環状突起部３４の頂部３４ａと歯形形状部２４との間のクリアランス（間隙）４８ａを介してガスが流入すると共に、最下層のインナレース１６ｅの内部に配設された第２リング部材２０４における環状突起部３４の頂部３４ａと歯形形状部２４の開口部２０との間のクリアランス（間隙）４８ｂを介してガスが流入する。その際、このクリアランス４８ａ、４８ｂによって支軸部材１４に積層された複数のインナレース１６ａ〜１６ｅの上部側及び下部側からインナレース１６の内周面に流入されるガスの流量が抑制される。
【００９４】
また、同様に、冷却工程において第１及び第２リング部材２０２、２０４における環状突起部３４の頂部３４ａとインナレース１６の内周面との間のクリアランス４８ａ、４８ｂを介してインナレース１６ａ〜１６ｅの内部に冷却油を流入させることにより、インナレース１６の内周面へと流入する冷却油の流量が抑制される。
【００９５】
これにより、浸炭処理における加熱及び冷却工程において複数のインナレース１６ａ〜１６ｅの外周面と内周面との間で異なる深さの硬化層を好適に形成することが可能となる。
【００９６】
さらに、支軸部材１４に複数のインナレース１６ａ〜１６ｅを挿通させる際、又は、前記インナレース１６ａ〜１６ｅの浸炭処理が完了し、支軸部材１４に挿通された複数のインナレース１６ａ〜１６ｅを取り出す際には、前記インナレース１６ａ〜１６ｅが支軸部材１４に装着された第１及び第２リング部材２０２、２０４と接触することがない。
【００９７】
すなわち、支軸部材１４の軸線方向に沿って最上層に積層されたインナレース１６ａから順次取り出す。この際、インナレース１６ａ〜１６ｅの歯形形状部２４の内周径Ｂより支軸部材１４の上部に装着された第１及び第２リング部材２０２、２０４における環状突起部３４の頂部３４ａの外周径Ａの方が小さく形成されているため（Ａ＜Ｂ）、前記インナレース１６が第１及び第２リング部材２０２、２０４に接触することがない。そのため、インナレース１６ａ〜１６ｅを保持機構２００から取り出す際においても、第１及び第２リング部材２０２、２０４を支軸部材１４から脱抜することなくインナレース１６ａ〜１６ｅを取り出すことができる。
【００９８】
このように、支軸部材１４の上部及び下部にそれぞれ第１リング部材２０２及び第２リング部材２０４を設けることにより、複数のインナレース１６ａ〜１６ｅに浸炭処理を行う際、前記第１及び第２リング部材２０２、２０４によってインナレース１６ａ〜１６ｅの内周面へのガス及び冷却油の流入量が制御される。そのため、加熱工程において前記インナレース１６ａ〜１６ｅの内部の温度が急激に上昇することをより一層好適に抑制することができると共に、反対に、冷却工程において環状間隙５０の内部を保温して温度が急速に低下することをより一層好適に抑制することができる。これにより、インナレース１６ａ〜１６ｅにおける歯形形状部２４の熱歪み等の発生を好適に防止することができる。
【００９９】
次に、第２の実施の形態に係る浸炭方法を実施する保持機構２００における第１及び第２リング部材２０２、２０４の変形例について説明する。なお、第１〜第３変形例に係る第１及び第２リング部材２２０ａ、２２０ｂ、２３０ａ、２３０ｂ、２４０ａ、２４０ｂにおいて、その外周径及び軸線方向に沿った長さは、第１及び第２リング部材２０２、２０４と略同等に形成される。
【０１００】
図１２に示されるように、第１変形例に係る第１及び第２リング部材２２０ａ、２２０ｂでは、支軸部材１４の上部に第２軸部２８を介して第１リング部材２２０ａが装着されると共に、前記支軸部材１４の下部に円盤状の第２リング部材２２０ｂが挿通され、枠体１２の上面に載置されている。なお、第１リング部材２２０ａは、第２の実施の形態に係る第１及び第２リング部材２０２、２０４と略同一形状に形成されている。
【０１０１】
第２リング部材２２０ｂは、薄板材から形成され、支軸部材１４に挿通されて枠体１２の上面に載置された後、前記第２リング部材２２０ｂの上面に複数のインナレース１６ａ〜１６ｅが順次積層される。
【０１０２】
そして、支軸部材１４に複数のインナレース１６ａ〜１６ｅが挿通された際、支軸部材１４に装着された第１リング部材２２０ａにおける環状突起部３４の頂部３４ａが、最上層のインナレース１６ａの境界部位４６の近傍の高さ方向（矢印Ｚ方向）に沿った位置と一致又は略一致するように配設されている。その際、環状突起部３４の頂部３４ａと前記インナレース１６ａの境界部位４６の近傍との間には所定の間隔の環状のクリアランス４８が形成されている。
【０１０３】
このように、支軸部材１４の下部に円盤状の第２リング部材２２０ｂを設けることにより、複数のインナレース１６ａ〜１６ｅに浸炭処理を行う際、インナレース１６ａ〜１６ｅの内周面へのガス及び冷却油の流入量が制御される。そのため、前記インナレース１６ａ〜１６ｅの内部の温度を好適に保持することができる。そのため、急激な温度変化を防止することによりインナレース１６ａ〜１６ｅにおける歯形形状部２４の熱歪み等の発生を防止することが可能となる。
【０１０４】
図１３に示されるように、第２変形例に係る第１及び第２リング部材２３０ａ、２３０ｂでは、該第１及び第２リング部材２３０ａ、２３０ｂが略同一形状となるように形成されている。この第１及び第２リング部材２３０ａ、２３０ｂの外周面２３２は、軸線と平行な略同一直径に形成されると共に、前記軸線方向に沿った一端面２３４ａ及び他端面２３４ｂが略平面状に形成されている。
【０１０５】
そして、一方の第１リング部材２３０ａを支軸部材１４の上部に一体的に装着した際、前記第１リング部材２３０ａの外周面（調整部）２３２が、支軸部材１４に複数のインナレース１６ａ〜１６ｅ（図１１参照）が挿通された際の最上層のインナレース１６ａの開口部２０の境界部位４６の近傍と対向するように配設されている。
【０１０６】
このように、支軸部材１４の上部及び下部にそれぞれ第１リング部材２３０ａ及び第２リング部材２３０ｂを設けると共に、該第１リング部材２３０ａ及び第２リング部材２３０ｂの外周面２３２を略同一直径に形成することにより、複数のインナレース１６ａ〜１６ｅに浸炭処理を行う際、前記第１及び第２リング部材２３０ａ、２３０ｂによってインナレース１６ａ〜１６ｅの内周面へのガス及び冷却油の流入量が制御される。そのため、加熱工程において前記インナレース１６ａ〜１６ｅの内部の温度が急激に上昇することを一層好適に抑制することができると共に、反対に、冷却工程において環状間隙５０の内部を保温して温度が急速に低下することを一層好適に抑制することができる。これにより、インナレース１６ａ〜１６ｅにおける歯形形状部２４の熱歪み等の発生を好適に防止することができる。
【０１０７】
また、第１及び第２リング部材２３０ａ、２３０ｂの外周面２３２が略同一直径に形成されているため、該第１及び第２リング部材２３０ａ、２３０ｂとインナレース１６ａの境界部位４６、又は、該インナレース１６ｅの歯形形状部２４との間に形成されるクリアランス４８ａ、４８ｂの制御が容易となり、前記インナレース１６ａ、１６ｅと第１及び第２リング部材２３０ａ、２３０ｂとの間からインナレース１６ａ〜１６ｅの内周面へと流入するガス及び冷却油の流量を好適に制御して該インナレース１６ａ〜１６ｅの内周面を好適に保温することができる。
【０１０８】
図１４に示されるように、第３変形例に係る第１及び第２リング部材２４０ａ、２４０ｂでは、該第１及び第２リング部材２４０ａ、２４０ｂが略同一形状に形成されている。この第１及び第２リング部材２４０ａ、２４０ｂの一端面２４２ａは略平面状に形成され、前記一端面２４２ａの外縁部から他端面２４２ｂ側に向かって略直交するように外周面２４４が略一定直径で形成されている。また、外周面２４４の端部から第１及び第２リング部材２４０ａ、２４０ｂの他端面２４２ｂに向かって縮径するようにそれぞれ傾斜面（調整部）２４６ａ、２４６ｂが形成されている。
【０１０９】
第１リング部材２４０ａは、徐々に縮径する所定角度傾斜した傾斜面２４６ａが下方側となるように支軸部材１４の上部に装着され、反対に、第２リング部材２４０ｂは、徐々に縮径する所定角度傾斜した傾斜面２４６ｂが上方側となるように支軸部材１４の下部に装着されている。換言すれば、第１リング部材２４０ａの傾斜面２４６ａと第２リング部材２４０ｂの傾斜面２４６ｂとが互いに対向するように配設されている。
【０１１０】
そして、支軸部材１４に複数のインナレース１６ａ〜１６ｅが挿通された際、前記支軸部材１４に装着された第１リング部材２４０ａにおける外周面２４４、又は、外周面２４４近傍の傾斜面２４６ａのいずれか一方が、最上層のインナレース１６ａの開口部２０の境界部位４６と対向するように配設されている。
【０１１１】
このように、支軸部材１４の上部及び下部にそれぞれ第１リング部材２４０ａ及び第２リング部材２４０ｂを設けると共に、該第１及び第２リング部材２４０ａ、２４０ｂをそれぞれ対向する方向に向かって縮径するように形成することにより、複数のインナレース１６ａ〜１６ｅに浸炭処理を行う際、前記第１及び第２リング部材２４０ａ、２４０ｂによってインナレース１６ａ〜１６ｅの内周面へのガス及び冷却油の流入量が制御される。そのため、加熱工程において前記インナレース１６ａ〜１６ｅの内部の温度が急激に上昇することをより一層好適に抑制することができると共に、反対に、冷却工程において環状間隙５０の内部を保温して温度が急速に低下することをより一層好適に抑制することができる。これにより、インナレース１６ａ〜１６ｅにおける歯形形状部２４の熱歪み等の発生を好適に防止することができる。
【０１１２】
また、第１及び第２リング部材２４０ａ、２４０ｂにそれぞれ形成される傾斜面２４６ａ、２４６ｂによって、最上層及び最下層のインナレース１６ａ、１６ｅと前記傾斜面２４６ａ、２４６ｂとの間のクリアランス４８ａ、４８ｂを徐々に変化させることができる。そのため、インナレース１６ａ、１６ｅと第１及び第２リング部材２４０ａ、２４０ｂとの間の形成されるクリアランス４８ａ、４８ｂの制御が容易となり、前記インナレース１６ａ、１６ｅと第１及び第２リング部材２４０ａ、２４０ｂとの間からインナレース１６ａ〜１６ｅの内周面へと流入するガス及び冷却油の流量を好適に制御し、該インナレース１６ａ〜１６ｅの内周面を好適に保温することができるという利点がある。
【０１１３】
なお、第１及び第２の実施の形態に係る浸炭方法においては、等速継手部材におけるインナレース１６ａ〜１６ｅに対して浸炭処理を行う場合について説明したが、内周面に歯形を有するワーク（例えば、内歯車）であれば、特にワークの形状に限定されるものではない。その場合、環状間隙は、前記ワークの形状及びそのワークの表面層に要求される硬度に応じて設定すればよい。
【図面の簡単な説明】
【０１１４】
【図１】本発明の第１の実施の形態に係る内周面に歯形形状を有する部材の浸炭方法を実施する熱処理装置におけるワーク保持機構の一部省略斜視図である。
【図２】図１に示すワーク保持機構によって複数のワークを積層した状態を示すワーク保持機構の縦断面図である。
【図３】図２の支軸部材の上部に装着されたリング部材近傍を示す拡大縦断面図である。
【図４】図３のリング部材の頂部が、インナレースにおける歯形形状部の境界部位より下方に所定長だけオフセットした状態を示す拡大縦断面図である。
【図５】図３のリング部材の頂部が、インナレースにおける歯形形状部の境界部位より上方に所定長だけオフセットした状態を示す拡大縦断面図である。
【図６】図２のワーク保持機構において、第１変形例に係るリング部材が支軸部材に装着された状態を示す一部省略拡大縦断面図である。
【図７】第２変形例に係るリング部材が支軸部材に装着された状態を示す一部省略拡大縦断面図である。
【図８】第３変形例に係るリング部材が支軸部材に装着された状態を示す一部省略拡大縦断面図である。
【図９】第４変形例に係るリング部材が支軸部材に装着された状態を示す一部省略拡大縦断面図である。
【図１０】第５変形例に係るリング部材が支軸部材に装着された状態を示す一部省略拡大縦断面図である。
【図１１】本発明の第２の実施の形態に係る内周面に歯形形状を有する部材の浸炭方法を実施する熱処理装置におけるワーク保持機構に複数のワークが積層された状態を示す縦断面図である。
【図１２】図１１のワーク保持機構において、第１変形例に係るリング部材が支軸部材に装着された状態を示す拡大縦断面図である。
【図１３】第２変形例に係るリング部材が支軸部材に装着された状態を示す拡大縦断面図である。
【図１４】第３変形例に係るリング部材が支軸部材に装着された状態を示す拡大縦断面図である。
【図１５】リング部材の頂部と前記インナレースの境界部位近傍との間に形成されるクリアランスの略水平方向に沿った距離と、インナレースの組付け作業性、前記インナレースに発生する熱歪み及び前記インナレースへの浸炭焼入れ硬化層の深さとの関係を示す説明図である。
【符号の説明】
【０１１５】
１０、２００…ワーク保持機構        １２…枠体
１４…支軸部材                      １６、１６ａ〜１６ｅ…インナレース
１８…貫通孔                        ２０…開口部
２２…半円形状溝部                  ２４…歯形形状部
２６…第１軸部                      ２８…第２軸部
３２、１００、１１０、１２０、１４０…リング部材
３４…環状突起部                    ３４ａ…頂部
４６…境界部位                      ４８、４８ａ、４８ｂ…クリアランス
５０…環状間隙
２０２、２２０ａ、２３０ａ、２４０ａ…第１リング部材
２０４、２２０ｂ、２３０ｂ、２４０ｂ…第２リング部材
【図１】
2005290412.tif 000003
【図２】
2005290412.tif 000004
【図３】
2005290412.tif 000005
【図４】
2005290412.tif 000006
【図５】
2005290412.tif 000007
【図６】
2005290412.tif 000008
【図７】
2005290412.tif 000009
【図８】
2005290412.tif 000010
【図９】
2005290412.tif 000011
【図１０】
2005290412.tif 000012
【図１１】
2005290412.tif 000013
【図１２】
2005290412.tif 000014
【図１３】
2005290412.tif 000015
【図１４】
2005290412.tif 000016
【図１５】
2005290412.tif 000017